(57)【要約】【課題】分散安定性に優れ、良好な筆跡が得ることができる水性ボールペン用インキ組成物および、それを用いたボールペンの提供。【解決手段】スチレン−アクリロニトリル樹脂粒子と、着色剤と、アルキル硫酸塩と、リン酸エステル系界面活性剤と、水と、を含んでなる水性ボールペン用インキ組成物。スチレン−アクリロニトリル樹脂粒子と着色剤との組み合わせを着色剤によって着色されたスチレン−アクリロニトリル樹脂粒子とすることもできる。これらのインキ組成物は水性ボールペンまたはボールペンレフィルに用いることができる。【選択図】なし【特許請求の範囲】
【請求項１】
スチレン−アクリロニトリル樹脂粒子と、着色剤と、アルキル硫酸塩と、リン酸エステル系界面活性剤と、水と、を含んでなることを特徴とする、水性ボールペン用インキ組成物。
【請求項２】
前記アルキル硫酸塩のアルキル基の炭素数が６〜２０である、請求項１に記載のインキ組成物。
【請求項３】
キレート剤を含まないか、または組成物の総質量を基準として、０．５質量％以下のキレート剤を含んでなる、請求項１または２に記載のインキ組成物。
【請求項４】
ポリオキシアルキレンアリールエーテルを含まないか、または組成物の総質量を基準として、０．５質量％以下のポリオキシアルキレンアリールエーテルを含んでなる、請求項１〜３のいずれか１項に記載のインキ組成物。
【請求項５】
着色剤によって着色されたスチレン−アクリロニトリル樹脂粒子と、アルキル硫酸塩と、リン酸エステル系界面活性剤と、水と、を含んでなることを特徴とする水性ボールペン用インキ組成物。
【請求項６】
前記着色剤または前記着色剤とは異なる別の着色剤をさらに含んでなる、請求項５に記載のインキ組成物。
【請求項７】
請求項１〜６のいずれか一項に記載のインキ組成物を収容してなることを特徴とする、水性ボールペン。
【請求項８】
請求項１〜６のいずれか一項に記載のインキ組成物を収容してなることを特徴とする、水性ボールペンレフィル。
【発明の詳細な説明】
【技術分野】
【０００１】
本発明は、水性ボールペン用インキ組成物、およびそれを用いたボールペンに関するものである。
【背景技術】
【０００２】
近年、筆記具用水性インキ組成物には、高い耐水性や耐光性が望まれており、それら特性を向上させるために顔料を用いたインキ組成物が提案されている。
【０００３】
しかしながら、顔料はインキ組成物の主溶媒である水に不溶なため、均一に分散させて安定な状態にさせておかなければ、凝集、沈降が起こり易く、インキ組成物の発色性が低下したり、ペン先からのインキ吐出量が低下して線とびやかすれが生じたり、さらには筆記不能になるなど、筆記具用水性インキ組成物として十分な性能を得ることができなくなる場合がある。
【０００４】
そこで、顔料の分散性を改良するため、インキ組成物中に各種分散剤を添加したインキ組成物が多数提案されている。
【０００５】
例えば、特許文献１には、Ｎ−ビニルピロリドンあるいはその誘導体とアルケン化合物を共重合して得られる高分子化合物を分散剤として含んでなるインキ組成物が、特許文献２には、カルボキシル基含有化合物のアルカリ塩を分散剤として含んでなるインキ組成物が提案されている。
【０００６】
しかしながら、これらの分散剤は分散性改良効果を発揮するものの十分とは言えないことがある。この結果、分散剤の添加量が少ないと、線とびやかすれが十分に解決できないことがあり、良好な分散効果を得ることを目的に多量の分散剤を添加すると、インキ組成物の粘度が過度に高くなってしまい、書き味が劣ってしまったり、経時保存後にはインキ組成物の成分が凝集、分離が生じてしまうことがあった。このため、これらの分散剤を用いる場合にはさらなる改良の余地があった。
【０００７】
また、近年、多彩な色彩を表現できるように、インキ組成物にはカラーバリエーションが望まれている。そのようなニーズに応えるためには異なる種類の顔料を揃えることが必要となり、さらにそれぞれの顔料について、その分散安定性を調整するためには大きな労力が必要となる。そこで、そのような負荷を低減するため、顔料や染料で樹脂粒子を着色させた着色済樹脂粒子を用いたインキ組成物が提案されている。このようなインキ組成物には、顔料に変えて着色樹脂材料を用いたものとなる。着色済樹脂粒子は、樹脂粒子に対して着色剤で着色したものであるので、従来用いられていた顔料と比較して比重が小さく、また分散剤の選定に当たっては、樹脂粒子の種類が同じであれば同様の分散剤を用いることができるので分散剤の選定を軽減できるという利点がある。しかしながら、本発明者らの検討によれば、このような着色済樹脂粒子は、（ｉ）着色時に樹脂粒子同士が凝集してしまう、（ｉｉ）所望の色に均一に着色することが困難である、また、（ｉｉｉ）インキ組成物に用いた際、インキ組成物調製時には良好な分散安定性を示しているものの経時後、凝集沈降などが生じてしまう、などの問題がおこることがあり、改良の余地があった。
【先行技術文献】
【特許文献】
【０００８】
【特許文献１】特開平８−１７６４８８号公報
【特許文献２】特開２００４−０１８６７５号公報
【発明の概要】
【発明が解決しようとする課題】
【０００９】
本発明は、分散安定性に優れ、良好な筆跡が得られる水性ボールペン用インキ組成物を提供するものであり、さらに、それを用いたボールペンを提供するものである。
【課題を解決するための手段】
【００１０】
本発明の第一の態様による水性ボールペン用インキ組成物は、スチレン−アクリロニトリル樹脂粒子と、着色剤と、アルキル硫酸塩と、リン酸エステル系界面活性剤と、水と、を含んでなることを特徴とするものである。
【００１１】
本発明の第二の態様による水性ボールペン用インキ組成物は、着色剤によって着色されたスチレン−アクリロニトリル樹脂粒子と、アルキル硫酸塩と、リン酸エステル系界面活性剤と、水と、を含んでなることを特徴とするものである。
【００１２】
また、本発明によるボールペンまたはボールペンレフィルは、前記のいずれかのインキ組成物を収容してなることを特徴とするものである。
【発明の効果】
【００１３】
本発明によれば、発色良好で、線とびやかすれが改善された良好な筆跡が得られるなど筆記性能に優れた水性ボールペン用インキ組成物および、それを用いた水性ボールペンまたは水性ボールペンレフィルを提供することができる。さらに、本発明によるインキ組成物は、調製直後の分散安定性だけでなく、経時後の分散安定性にも優れている。そして、このようなインキ組成物を透明なインキ収容体に収容した際には、インキ収容体からインキ組成物の色がムラなく視認されるので、品質的に優れる。また、様々な着色を施した着色済樹脂粒子を用いて、様々なカラーバリエーションを備えたボールペン群を実現することができる。
【発明を実施するための形態】
【００１４】
以下、本発明の実施の形態について、詳細に説明する。なお、本明細書において、配合を示す「部」、「％」、「比」などは特に断らない限り質量基準であり、含有率とは、インキ組成物の質量を基準としたときの構成成分の質量％である。
【００１５】
＜水性ボールペン用インキ組成物＞
本発明の第一の態様による水性ボールペン用インキ組成物（以下、インキ組成物ということがある）は、スチレン−アクリロニトリル樹脂粒子と、着色剤と、アルキル硫酸塩と、リン酸エステル系界面活性剤と、水と、を含んでなるものである。
【００１６】
また、本発明の第二の態様による水性ボールペン用インキ組成物は、着色剤によって着色されたスチレン−アクリロニトリル樹脂粒子と、アルキル硫酸塩と、リン酸エステル系界面活性剤と、水と、を含んでなるものである。
【００１７】
第一のインキ組成物は、スチレン−アクリロニトリル樹脂粒子と、着色剤との組み合わせを用い、第二のインキ組成物は着色剤によって着色されたスチレン−アクリロニトリル樹脂粒子を用いるという点で異なるが、その他については基本的に同一である。
以下、これらのインキ組成物について詳細に説明する。
【００１８】
＜スチレン−アクリロニトリル樹脂粒子＞
本発明による第一のインキ組成物は、スチレン−アクリロニトリル樹脂粒子を含んでなる。この樹脂粒子は、着色前は無色であるが、そのままインキ組成物に配合すると、インキ組成物に白色性をもたらす着色効果がある。また、本発明者らの検討によれば、着色剤と組み合わせて用いた場合には、着色剤とともにインキ組成物の色彩を調整する、着色助剤としての機能を有していることがわかった。この結果、スチレン−アクリロニトリル樹脂粒子はインキ組成物に優れた発色性をもたらす。
【００１９】
スチレン−アクリロニトリル樹脂粒子は、スチレンとアクリロニトリルを単量体として共重合させて得られる樹脂粒子である。スチレンとアクリロニトリルの配合比は特に限定されないが、一般的にはスチレン１０〜９０モル％、アクリロニトリル９０〜１０モル％の割合で配合させる。なお、スチレンおよびアクリロニトリル以外の単量体を、本発明の効果を損なわない範囲で組み合わせることができる。
【００２０】
本発明におけるスチレン−アクリロニトリル樹脂粒子は、従来公知の任意の方法で得ることができるが、インキ組成物の発色性、分散安定性、さらに、ペン先からのインキ吐出性を考慮すると、均一な粒子が得られやすい、スチレンとアクリロニトリルとの乳化重合により得られる樹脂粒子であることが好ましく、さらには、予め水などの分散媒に分散された状態のスチレン−アクリロニトリル樹脂粒子分散体として用いることが好ましい。前記スチレン−アクリロニトリル樹脂粒子分散体は、市販品を用いることも可能である。
【００２１】
また、スチレン−アクリロニトリル樹脂粒子の大きさは特に限定されないが、分散性を維持し、またボールペンに使用したときの線とびやカスレを防ぐためには、粒子径が小さいことが好ましく、高い発色性を得るためには平均粒子径が大きいことが好ましい。このような観点から、体積基準平均粒子径は０．０５〜１０μｍであることが好ましい。
【００２２】
本発明のインキ組成物における、前記スチレン−アクリロニトリル樹脂粒子の含有率は、インキ組成物の総質量を基準として、０．１〜５０質量％であることが好ましく、１〜３０質量％であることがより好ましい。前記スチレン−アクリロニトリル樹脂粒子の含有率が上記数値範囲内であれば、インキ組成物に良好な発色性をもたらすと同時に、良好な経時安定性をもたらすことができる。
【００２３】
また、スチレン−アクリロニトリル樹脂粒子を主成分とする着色剤を用いた場合、群青や酸化鉄などの無機顔料や、フタロシアニンブルーやキナクリドンレッドなどの有機顔料を用いた場合と同等な発色を達成するためには、より多量の着色剤が必要になるのが一般的である。このため本発明によるインキ組成物において、すぐれた発色性を達成するためには、前記スチレン−アクリロニトリル樹脂粒子の含有率は、インキ組成物の総質量を基準として、５〜３５質量％であることがさらに好ましく、１５〜２５質量％であることが特に好ましい。
【００２４】
＜着色剤＞
本発明の第一のインキ組成物における着色剤は、スチレン−アクリロニトリル樹脂粒子とともにインキ組成物の色彩を調整するものである。この着色剤は、インキ組成物中で独立して色彩に寄与する他、スチレン−アクリロニトリル樹脂粒子との組み合わせによって調整された発色をしたり、インキ組成物中でスチレン−アクリロニトリル樹脂粒子に吸着または浸透して、着色された粒子を形成することもある。
【００２５】
このような着色剤としては、任意の染料または顔料が用いられ、特に制限されるものではない。
【００２６】
前記染料としては、特に制限されるものではないが、例えば、酸性染料、塩基性染料、直接染料、分散染料、油溶性染料、反応性染料、含金染料、食用色素及び各種造塩タイプ染料等が挙げられる。
【００２７】
前記顔料としては、特に制限されるものではなく、例えば、無機、有機、加工顔料などが挙げられるが、具体的にはカーボンブラック、アニリンブラック、群青、黄鉛、酸化チタン、酸化鉄、フタロシアニン系顔料、アゾ系顔料、キナクリドン系顔料、キノフタロン系顔料、スレン系顔料、トリフェニルメタン系顔料、ペリノン系顔料、ペリレン系顔料、ジオキサジン系顔料、さらには、アルミ顔料、パール顔料、マイクロカプセル顔料等が挙げられる。尚、顔料は予め、顔料分散剤を用いて媒体に分散された水分散顔料製品などを用いてもよい。
【００２８】
尚、前記染料として具体的には、Ｃ．Ｉ．アシッドレッド１８、Ｃ．Ｉ．アシッドレッド５１、Ｃ．Ｉ．アシッドレッド５２、Ｃ．Ｉ．アシッドレッド８７、Ｃ．Ｉ．アシッドレッド９２、Ｃ．Ｉ．アシッドレッド２８９、Ｃ．Ｉ．アシッドオレンジ１０、Ｃ．Ｉ．アシッドイエロー３、Ｃ．Ｉ．アシッドイエロー７、Ｃ．Ｉ．アシッドイエロー２３、Ｃ．Ｉ．アシッドイエロー４２、Ｃ．Ｉ．アシッドグリーン３、Ｃ．Ｉ．アシッドグリーン１６、Ｃ．Ｉ．アシッドブルー１、Ｃ．Ｉ．アシッドブルー９、Ｃ．Ｉ．アシッドブルー２２、Ｃ．Ｉ．アシッドブルー９０、Ｃ．Ｉ．アシッドブルー２３９、Ｃ．Ｉ．アシッドブルー２４８、Ｃ．Ｉ．アシッドバオレット１５、Ｃ．Ｉ．アシッドバイオレット４９、Ｃ．Ｉ．アシッドブラック１、Ｃ．Ｉ．アシッドブラック２などの酸性染料、Ｃ．Ｉ．ベーシックレッド１：１、Ｃ．Ｉ．ベーシックイエロー２８、Ｃ．Ｉ．ベーイエロー４０、Ｃ．Ｉ．ベーシックオレンジ２、Ｃ．Ｉ．ベーシックオレンジ１４、Ｃ．Ｉ．ベーシックグリーン４、Ｃ．Ｉ．ベーシックブルー７、Ｃ．Ｉ．ベーシックブルー９、Ｃ．Ｉ．ベーシックブルー２６、Ｃ．Ｉ．ベーシックバイオレット１５、Ｃ．Ｉ．ベーシックバイオレット１１：１、Ｃ．Ｉ．ベーシックバイオレット１、Ｃ．Ｉ．ベーシックバイオレット３、Ｃ．Ｉ．ベーシックバイオレット１０、などの塩基性染料、Ｃ．Ｉ．ダイレクトレッド２８、Ｃ．Ｉ．ダイレクトイエロー４４、Ｃ．Ｉ．ダイレクトブルー８６、Ｃ．Ｉ．ダイレクトブルー８７、Ｃ．Ｉ．ダイレクトバイオレット５１、Ｃ．Ｉ．ダイレクトブラック１９などの直接染料、Ｃ．Ｉ．ディスパースイエロー８２、Ｃ．Ｉ．ディスパースイエロー3、Ｃ．Ｉ．ディスパースイエロー５４、Ｃ．Ｉ．ディスパースレッド１９１、C.I.ディスパースレッド６０、Ｃ．Ｉ．ディスパースバイオレット５７などの分散染料、Ｃ．Ｉ．フードイエロー３、Ｃ．Ｉ．フードブラック２などの食用色素などが挙げられる。
【００２９】
さらに、後述の通り、アルキル硫酸塩は、スチレン−アクリロニトリル樹脂粒子が着色剤で着色される際にも効果的に働き、スチレン−アクリロニトリル樹脂粒子の凝集を抑制し、均一にムラなく着色させ、インキ組成物の分散安定性と発色性をさらに向上させる効果を有するが、このアルキル硫酸塩の効果を考慮すると、スチレン−アクリロニトリル樹脂粒子を着色させる染料としては、塩基性染料を用いることが好ましい。
【００３０】
さらに、塩基性染料の中でも、キサンテン系、トリアリール骨格の塩基性染料、アゾ骨格の塩基性染料が好ましい。
【００３１】
本発明のインキ組成物における着色剤の含有率は、インキ組成物の総質量を基準として、０．１〜３０質量％であることが好ましく、０．１〜１０質量％であることが好ましい。特に、本発明においては前述の通り、前記着色剤はスチレン−アクリロニトリル樹脂粒子を着色することに用いられることが好ましく、この場合の着色剤の含有率は、スチレン−アクリロニトリル樹脂粒子への着色性を考慮すると、インキ組成物の総質量を基準として０．１〜２質量％であることが好ましく、０．３〜１質量％であることがより好ましい。
【００３２】
＜着色剤によって着色されたスチレン−アクリロニトリル樹脂粒子＞
本発明による第二のインキ組成物は、着色剤によって着色されたスチレン−アクリロニトリル樹脂粒子（以下、単に着色済樹脂粒子ということがある）を含んでなる。この着色済樹脂粒子は、前記したスチレン−アクリロニトリル樹脂粒子が、前記した着色剤によって着色されたものであることが好ましい。このような着色済樹脂粒子を用いることで、インキ組成物の発色性をさらに向上することができる。これは、前記スチレン−アクリロニトリル樹脂粒子は、透明度が高いので、着色剤により所望の色に着色することができ、多彩な色彩を表現できる発色性に優れた着色済樹脂粒子とすることができるためである。また、着色済樹脂粒子を用いた場合、着色剤とスチレン−アクリロニトリル樹脂粒子をそれぞれ個別に用いる場合に比べて、アルキル硫酸塩の分散効果が効率良く得られ、分散安定性に優れたインキ組成物を得ることができる。このため、第一のインキ組成物におけるスチレン−アクリロニトリル樹脂粒子と着色剤の組み合わせに変えて、着色済樹脂粒子を用いることが好ましい。
【００３３】
また、スチレン−アクリロニトリル樹脂粒子は耐アルカリ性、耐酸性、耐熱性に優れており、それを原料として得られる着色済樹脂粒子は、添加剤などの各種成分を含むインキ組成物中においても安定に存在しやすく、また、熱環境にも影響を受け難い。よって、その着色済樹脂粒子を用いることで、発色性、経時安定性にも優れたインキ組成物を得ることができる。
【００３４】
なお、着色済樹脂粒子に対して、さらに着色剤を組み合わせることもできる。すなわち、着色済樹脂粒子の色彩をさらに強めるために、着色済樹脂粒子の調製にもちいた着色剤を、さらにインキ組成物に添加することもできる。また、色彩の調整などを目的として、異なる色彩を有する着色剤を組み合わせることができる。また、着色済樹脂粒子に対して、未着色のスチレン−アクリロニトリル樹脂粒子を組み合わせることもできる。
【００３５】
着色済樹脂粒子の含有率は、第一のインキ組成物におけるスチレン−アクリロニトリル樹脂粒子と着色剤との総計に準じる。もし、着色済樹脂粒子に、着色剤やスチレン−アクリロニトリル樹脂粒子を組み合わせる場合には、それらも考慮した総計が、第一のインキ組成物におけるスチレン−アクリロニトリル樹脂粒子と着色剤との総計に準じる。
【００３６】
＜アルキル硫酸塩＞
本発明によるインキ組成物に用いられるアルキル硫酸塩は、アルキル硫酸、またはアルキル硫酸を塩基で中和した塩である。本発明においては、アルキル硫酸も便宜的にアルキル硫酸塩のひとつとする。本発明によるインキ組成物において、前記アルキル硫酸塩は分散剤として働き、主溶媒である水に不溶な状態で存在し得る成分を均一に分散させることができる。前記アルキル硫酸塩は、特に、スチレン−アクリロニトリル樹脂粒子に対し、優れた分散効果を発揮する。
【００３７】
さらに本発明者らは鋭意検討した結果、アルキル硫酸塩の分散効果は、着色前のスチレンーアクリロニトリル樹脂粒子だけでなく着色時、さらに着色されたスチレンーアクリロニトリル樹脂粒子まで、一連のスチレンーアクリロニトリル樹脂粒子に効果を発揮し、優れたスチレンーアクリロニトリル着色済樹脂粒子が得られること、また、得られた該着色済樹脂粒子をインキ組成物に用いることで、更に、分散安定性、発色性、また筆記性能に優れたインキ組成物とすることができることがわかった。
【００３８】
本発明者らの検討によれば、アルキル硫酸塩はスチレン−アクリロニトリル樹脂粒子が着色剤で着色される際に効果的に働く。特に、着色前のスチレン−アクリロニトリル樹脂粒子の凝集を抑制し、さらには、得られる着色済樹脂粒子の凝集を抑制し、インキ組成物に優れた分散安定性をもたらすことができるという効果があることがわかった。従来、粒子の分散に一般的に用いられていたポリオキシアルキレンアリールエーテルのような分散剤では、補助成分を用いないと十分な分散効果が得られなかったが、本発明において用いられるアルキル硫酸塩は、単独で十分な分散効果を発揮することができる。さらに、アルキル硫酸塩はスチレン−アクリロニトリル樹脂粒子を着色剤でムラなく均一に着色させる効果も有しているため、得られた着色済樹脂粒子を用いたインキ組成物は、発色性に優れたものとなることもわかった。よって、本発明においては、アルキル硫酸塩を、スチレン−アクリロニトリル樹脂粒子の着色および分散に用いることは、極めて効果的であり、インキ組成物に良好な発色性、分散安定性をもたらすことができる。
【００３９】
前記アルキル硫酸塩に含まれるアルキル基は、直鎖アルキル基、分岐アルキル基、または環状アルキル基のいずれでも構わない。また、そのアルキル基を構成する炭素数も特に限定されない。しかしながら、インキ組成物の分散安定性、得られる筆跡の発色性の向上を考慮すると、アルキル硫酸塩がもつアルキル基が、直鎖アルキル基または分岐アルキル基であり、また炭素数６〜２０であることが好ましい。より好ましくは、炭素数８〜１８であることが好ましく、スチレン−アクリロニトリル樹脂粒子の分散性を特に考慮すると、炭素数１０〜１４であることがさらに好ましい。特には、本発明において、アルキル硫酸塩がもつアルキル基は、炭素数１２であることが好ましく、特には、前記アルキル硫酸塩は、ラウリル硫酸塩であることが最も好ましい。
【００４０】
また、前記アルキル硫酸を中和する塩基としては、ナトリウム、カリウムのようなアルカリ金属の水酸化物、マグネシウムやカルシウムのようなアルカリ土類金属の水酸化物、およびアンモニアなどの無機塩基、また、アミン類、アニリン類等の有機塩基を用いることができる。これらのうち、有機塩基を用いることが好ましい。これは、無機塩基と比較して、有機塩基で中和させたアルキル硫酸塩の方が、予め着色されたスチレン−アクリロニトリル着色済樹脂粒子に対する分散効果が高く、分散安定性に優れたインキ組成物を得ることができるためであり、また、無機塩基と比較して、有機塩基で中和させたアルキル硫酸塩の方がインキ組成物中に金属由来の析出物が発生しにくい傾向にあり、インキ組成物の経時安定性を維持しやすいためでもある。
【００４１】
さらには、前記有機塩基類の中でも、アミン類を用いることが好ましい。アミン類としては、アルキルアミン、アルカノールアミン、複素環アミンなどが挙げられるが、中でもアルカノールアミンを用いることがより好ましい。前記アルカノールアミンとしては、例えば、モノエタノールアミン、ジエタノールアミン、トリエタノールアミン、ジメチルエタノールアミンなどが挙げられるが、これらのうち、経時安定性を考慮すると、トリエタノールアミンを用いることが、特に好ましい。
よって、本発明において、特に好ましく用いられるアルキル硫酸塩としては、ラウリル硫酸塩であり、さらには、ラウリル硫酸トリエタノールアミンである。
【００４２】
ただし、本発明においては、上記のようなアルキル硫酸塩を１種又は２種以上の混合物として使用しても構わない。
【００４３】
本発明のインキ組成物における、前記アルキル硫酸塩の含有率は、インキ組成物の総質量を基準として、０．０１〜１０質量％であることが好ましく、０．０５〜５質量％であることがより好ましい。前記アルキル硫酸塩の含有率が０．０１質量％以上であれば、前記アルキル硫酸塩の分散剤としての効果を得ることができ、インキ組成物の優れた分散安定性を得ることができ、１０質量％以下であれば、アルキル硫酸塩がもつ起泡性の特徴から生じるインキ組成物中の残留気泡を防ぎ、さらにアルキル硫酸塩由来の析出物の発生を抑制することができる。さらに、スチレン−アクリロニトリル樹脂粒子を着色させる際、スチレン−アクリロニトリル樹脂粒子との凝集を抑制し、均一に着色させることを考慮すると、０．１〜５質量％であることが好ましく、０．３〜３質量％であることが特に好ましい。
【００４４】
なお、本発明によるインキ組成物は、アルキル硫酸塩以外の分散剤を含んでいてもよい。このような分散剤は任意に選択することができる。ただし、本発明においては従来の分散剤よりも優れた特性をアルキル硫酸塩を用いることによって達成していることから、その含有率は低いことが好ましい。例えば、従来インキ組成物に配合する分散剤として、ポリオキシエチレンノニルフェニルエーテルなどのポリオキシアルキレンアリールエーテルが用いられていたが、このような従来の分散剤の含有率が、インキ組成物の総質量を基準として、０．５質量％以下であることが好ましく、０．１質量％以下であることがより好ましく、０．０１質量％以下であることが特に好ましく、含有率がゼロであることが最も好ましい。昨今、ポリオキシアルキレンアリールエーテルは、添加量が少ない方が安全性が高い傾向にあることがわかってきたため、本発明によるインキ組成物はより高い安全性をも実現していることとなる。なお、本発明において、含有率がゼロであるとは、各種測定装置によって検出できない、検出限界以下であることを意味する。
【００４５】
＜リン酸エステル系界面活性剤＞
また、本発明のインキ組成物は、リン酸エステル系界面活性剤を含んでなる。この界面活性剤は、インキ組成物の分散性などを改良する効果の他、潤滑剤としても作用する。潤滑剤は、ボールペンが有するボールとボールペンチップの間の潤滑性を向上して、ボールの回転をスムーズにすることで、ボール座の摩耗を抑制し、書き味を向上するものである。本発明において用いられる、リン酸基を有するリン酸エステル系界面活性剤は、リン酸基は金属に吸着しやすい性質にあることから、潤滑性を向上させ、ボール座の摩耗抑制や書き味を向上させやすい。
【００４６】
前記リン酸エステル系界面活性剤としては、直鎖アルコール系、スチレン化フェノール系、ノニルフェノール系、オクチルフェノール系等のリン酸エステル系界面活性剤が挙げられるが、中でも、直鎖アルコール系、スチレン化フェノール系のリン酸エステル系界面活性剤を用いることが好ましい。
【００４７】
本発明においてリン酸エステル系界面活性剤は、ＨＬＢ値が５〜１５であることが好ましく、８〜１４であることがより好ましく、１０〜１３であることが特に好ましい。また、本発明においてリン酸エステル系界面活性剤が有するアルキル基またはアルキルアリル基の炭素数が６〜３０であることが好ましく、８〜１８であることがより好ましく、１０〜１４であることが特に好ましい。これは、特定のＨＬＢ値または炭素数をもつ直鎖系のリン酸エステル系界面活性剤は、アルキル硫酸塩とともに分散効果を相乗的に改良し、同時に潤滑効果をもたらすことができるためである。
【００４８】
なお、本発明においてリン酸エステル系界面活性剤のＨＬＢ値とはリン酸エステル系界面活性剤の原料非イオン性界面活性剤のＨＬＢ値を意味するものであり、一般式として、ＨＬＢ＝７＋１１．７ｌｏｇ(Ｍw／Ｍo)、（Ｍw；親水基の分子量、Ｍｏ；親油基の分子量）から求めることができる。
【００４９】
なお、リン酸エステル系界面活性剤の具体例としては、プライサーフシリーズ（第一工業製薬株式会社）などが挙げられ、直鎖アルコール系のリン酸エステル系界面活性剤としては、プライサーフＡ２１２Ｃ、同Ａ２０８Ｂ、同Ａ２１３Ｂ、同Ａ２０８Ｆ、同Ａ２１５Ｃ、同Ａ２１９Ｂ、同Ａ２０８Ｎが挙げられ、スチレン化フェノール系のリン酸エステル系界面活性剤としては、プライサーフＡＬが挙げられ、ノニルフェノール系としては、プライサーフ２０７Ｈ、同Ａ２１２Ｅ、同Ａ２１７Ｅが挙げられ、オクチルフェノール系としては、プライサーフＡ２１０Ｇが挙げられる。
【００５０】
前記リン酸エステル系界面活性剤の含有率は、インキ組成物の総質量を基準として０．１〜２．０質量％が好ましく、０．５〜１．５質量％であることがより好ましい。なお、本発明によるインキ組成物は、界面活性剤または潤滑剤としてリン酸エステル系界面活性剤以外の材料を用いることもできる。このような材料としては、リン酸エステル系界面活性剤以外の界面活性剤や脂肪酸が挙げられる。
【００５１】
前記脂肪酸の具体例としては、リノール酸やオレイン酸が挙げられ、具体例としては、ＯＳソープ、ＮＳソープ、ＦＲ−１４、ＦＲ−２５（花王株式会社）等が挙げられる。
【００５２】
＜水＞
水としては、特に制限なく、例えば、イオン交換水、蒸留水、および水道水などの慣用の水を用いることができる。
【００５３】
＜その他の添加剤＞
本発明によるインキ組成物は、必要に応じて任意の添加剤を含むことができる。用いることができる添加剤について説明すると以下の通りである。
【００５４】
本発明のインキ組成物は、水溶性有機溶剤をさらに用いることが好ましい。
インキが樹脂粒子や顔料などの主溶媒である水に不溶な状態で存在し得る成分を含んでなる場合、そのインキを内包する筆記具のペン先などで水が蒸発し、インキが乾燥固化してインキ流路などが詰まってしまうことがある。このような現象が起きると、後から追従されるインキによりこの詰まりを解消することは難しく、その筆記具はインキの残量はあるものの、再び筆記できなくなることがある。このため、耐ドライアップ性能を向上させることが好ましい。本発明においては、インキ組成物に水溶性有機溶剤を添加することで、耐ドライアップ性能を向上させることができるため、水溶性有機溶剤の使用が好ましい。用いることができる水溶性有機溶剤は、多価アルコール類、グリコールエーテル類などが挙げられるが、それらの中でも、エチレングリコール、ジエチレングリコール、グリセリンなどの多価アルコール類を選択して用いることが好ましい。これらの溶剤は、インキ組成物の分散安定性に大きく影響を及ぼすことなく、多価アルコール類の吸湿効果をインキ組成物に付与することができ、耐ドライアップ性能を向上できるためである。
【００５５】
また、前述の通り、本発明においては、着色剤と、スチレン−アクリロニトリル樹脂粒子と、アルキル硫酸塩と、水と、を含んでなる着色済樹脂粒子分散体を予め調製することが好ましいが、前記着色済樹脂粒子分散体の調整時に、予め前記水溶性有機溶剤を含んでなることは水溶性有機溶剤による分散媒の比重調整や着色済樹脂粒子表面の濡れ性改善により沈降防止や分散安定性の向上が期待できるため効果的である。
【００５６】
また、本発明のインキ組成物はデキストリンを含んでなることが好ましい。
前述の通り、スチレン−アクリロニトリル樹脂粒子や顔料などの主溶媒である水に不溶な状態で存在し得る成分を含んでなる場合、チップ先端における耐ドライアップ性能の向上も考慮する必要がある。前記デキストリンは、ペン先に被膜を形成してその被膜によってインキ中の溶媒の蒸発を防ぐ効果を持つ。このため、デキストリンを用いることは、耐ドライアップ性能に優れたインキ組成物を得ることができるため効果的である。特に、良好な発色性を得られやすくするために、スチレン−アクリロニトリル樹脂粒子の含有率が高い場合は、インキ中の総固形分含有率も高くなり、チップ先端における耐ドライアップ性能が低下する傾向にあるため、デキストリンを用いることが好ましい。そして、デキストリンは、適度な湿潤効果をもつことから分散助剤として働き、アルキル硫酸塩との組み合わせによって、分散性を向上させやすくする作用も有することから、アルキル硫酸塩とデキストリンを組み合わせることは効果的である。尚、デキストリンは、数個のα−グルコースが、グリコシド結合によって重合した物質の総称で、食物繊維の一種であり、デンプンの加水分解などにより得られる。
【００５７】
前記デキストリンの質量平均分子量については、５０００〜１２００００であることが好ましい。１２００００以上であると、ペン先に形成される被膜が硬く、ドライアップ時の書き出しにおいて、筆跡がカスレやすくなる傾向がある。一方、５０００未満だと、経時的な分散安定性を向上させる程度の粘度変化を与えにくく、さらにデキストリンの吸湿性が高くなりやすく、ペン先に生ずる被膜が柔らかく、ペン先で安定して維持しにくく、インキ中の溶媒の蒸発が抑制しにくい傾向にある。上記効果の向上をさらに考慮すると、質量平均分子量が、２００００〜１０００００であるデキストリンを用いることが好ましい。なお、本発明において質量平均分子量とは、ポリスチレンを基準としてゲル浸透クロマトグラフィーにより測定されたものである。
【００５８】
前記デキストリンの含有率は、インキ組成物の総質量を基準として、０．１〜５質量％が好ましい。これは、０．１質量％より少ないと、耐ドライアップ性能の向上効果が十分得られない傾向にあり、５質量％を越えると、インキ中で溶解しづらい傾向があるためである。よりインキ中の溶解安定性を考慮すれば、０．１〜３質量％が好ましく、より耐ドライアップ性能の向上を考慮すれば、１〜３質量％が最も好ましい。
【００５９】
また、本発明においては、樹脂粒子（スチレン−アクリロニトリル樹脂粒子を除く）を含んでなることが好ましい。
【００６０】
本発明に用いられるアルキル硫酸塩は、スチレン−アクリロニトリル樹脂粒子以外の樹脂粒子の分散安定性にも優れている。このため、インキ漏れ抑制や書き味向上など多様な目的で樹脂粒子を添加した場合においても、本発明のインキ組成物は優れた分散安定性を維持することができる。このため、本発明において、さらに樹脂粒子（スチレン−アクリロニトリル樹脂粒子を除く）を含んでなることは、インキ組成物の分散安定性を損なうことなく、各種樹脂粒子により得られる所望な性能をさらに得ることができるため、効果的である。    
【００６１】
前記樹脂粒子としては、オレフィン系樹脂粒子、アクリル系樹脂粒子、ウレタン系樹脂粒子、スチレン−ブタジエン系樹脂粒子、ポリエステル系樹脂粒子、酢酸ビニル系樹脂粒子、ベンゾグアナミン・ホルムアルデヒド樹脂粒子などが挙げられる。
【００６２】
アルキル硫酸塩と、スチレン−アクリロニトリル樹脂粒子と、着色剤とを含んでなる本発明のインキ組成物は、分散安定性に特に優れているため、インキ流動性が高くなり、ペン先からインキ漏れが生じる可能性が高い傾向にある。このため、本発明においては、ペン先インキ漏れ抑制効果の高い、オレフィン系樹脂粒子、ベンゾグアナミン・ホルムアルデヒド樹脂粒子の樹脂粒子を用いることが好ましい。
【００６３】
また、本発明のインキ組成物は、ｐＨ調整を含んでいてもよい。
ｐＨ調整剤としては、アンモニア、炭酸ナトリウム、リン酸ナトリウム、水酸化ナトリウムなどの塩基性無機化合物、酢酸ナトリウム、トリエタノールアミン、ジエタノールアミンなどの塩基性有機化合物、乳酸およびクエン酸などが挙げられるが、本発明において、アルキル硫酸塩との相性、さらにインキ組成物の経時安定性を考慮すれば、塩基性有機化合物を用いることが好ましく、より考慮すれば、弱塩基性であるトリエタノールアミンを用いることが好ましい。これらのｐＨ調整剤は単独又は２種以上混合して使用してもかまわない。
【００６４】
また、本発明のインキ組成物は、インキ粘度調整剤をさらに含んでなることが好ましい。本発明において、前記インキ粘度調整剤としては、剪断減粘性付与剤を用いることが好ましい。これは、剪断減粘性付与剤を用いることで、インキ組成物は、前記アルキル硫酸塩により得られる、均一で良好な分散状態を維持しやすく、スチレン−アクリロニトリル樹脂粒子や顔料などの沈降を防ぐことができ、良好なインキ吐出性をもたらし、にじみなどなく、発色良好な筆跡を得ることができるためである。
【００６５】
前記剪断減粘性付与剤としては、架橋型アクリル酸重合体や、キサンタンガム、ウェランガム、サクシノグリカン、グアーガム、ローカストビーンガム、λ−カラギーナン、セルロース誘導体、ダイユータンガムなどの多糖類や、会合型増粘剤が挙げられるが、中では、前記多糖類を用いることが好ましく、さらには、サクシノグリカンを用いることが好ましい。
これらの剪断減粘性付与剤は、単独又は２種以上組み合わせて使用してもかまわない。
【００６６】
尚、本発明において、インキ粘度調整剤をさらに含んでなる場合、本発明のインキ組成物のインキ粘度は、２０℃環境下、剪断速度１．９２ｓｅｃ−1で、５００〜５０００ｍＰａ・ｓであることが好ましく、インキ粘度が上記数値範囲内であれば、分散安定性に優れ、良好なインキ吐出性有し、にじみなどない良好な筆跡を得ることができる。特に、着色剤で着色されたスチレン−アクリロニトリル着色済樹脂粒子の分散性、インキ組成物のペン先からの良好なインキ吐出性を考慮すると、インキ粘度は１０００〜３０００ｍＰａ・ｓであることがより好ましい。
【００６７】
また、本発明のインキ組成物は、さらにインキ物性や機能を向上させる目的で、防錆剤、防腐剤、キレート剤、保湿剤、浸透剤、潤滑剤などの添加剤を含んでいてもよい。
【００６８】
防錆剤としては、ベンゾトリアゾールおよびその誘導体、トリルトリアゾール、ジシクロヘキシルアンモニウムナイトライト、ジイソプロピルアンモニウムナイトライト、チオ硫酸ナトリウム、サポニン、またはジアルキルチオ尿素などが挙げられる。
【００６９】
防腐剤としては、フェノール、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン、２−ピリジンチオール−１−オキシドナトリウム、１，２−ベンズイソチアゾリン−３−オン、２−メチル−４−イソチアゾリン−３−オン、２−ｎ−オクチル−４−イソチアゾリン−３−オンなどが挙げられる。
【００７０】
保湿剤としては、前記多価アルコール溶剤の他に、尿素、またはソルビット、また、トリメチルグリシン、トリエチルグリシン、トリプロピルグリシンなどのＮ，Ｎ，Ｎ−トリアルキルアミノ酸などがあげられる。
【００７１】
さらには、浸透剤、表面張力調整剤として各種界面活性剤を含んでもいてもよく、ノニオン系、アニオン系、カチオン系界面活性剤などが挙げられる。また、アセチレン結合を構造中に有した界面活性剤、シリコーン系界面活性剤、フッ素系界面活性剤なども挙げられる。
【００７２】
また、本発明によるインキ組成物は、インキ組成物中に存在する金属を封鎖するためのキレート剤を含むことができる。このようなキレート剤としては、エチレンジアミン四酢酸（ＥＤＴＡ）、ヒドロキシエチレンジアミン三酢酸（ＨＥＤＴＡ）、グリコールエーテルジアミン四酢酸（ＧＥＤＴＡ）、ニトリロ三酢酸（ＮＴＡ）、ヒドロキシエチルイミノ二酢酸（ＨＩＤＡ）、ジヒドロキシエチルグリシン（ＤＨＥＧ）、ジエチレントリアミン五酢酸（ＤＴＰＡ）、トリエチレンテトラミン六酢酸（ＴＴＨＡ）及びそれらのアルカリ金属塩、アンモニウム塩又はアミン塩などが挙げられる。ここで、例えばボールペンなどの筆記具においては、インキ組成物が金属に接触するため、インキ組成物中に金属成分が溶出することがある。このような金属イオンは、インキ組成物の安定性を阻害すると考えられ、従来のインキ組成物は一般にキレート剤を含んでいた。しかし、本発明者らがさらに鋭意検討した結果、特定の材料を含む本発明によるインキ組成物は、キレート剤の添加量を一定以下とすることで、インキ組成物の経時安定性が特に優れることを見出した。さらに特定のリン酸エステルを用いた場合には、本発明のインキ組成物はキレート剤を含まないでも、金属イオンによる安定性の劣化が認められないという特徴がある。すなわち、本発明によるインキ組成物は、インキ組成物が金属に接触する機会の多いボールペンに用いられた場合でも高い安定性を有する。このため、本発明によるインキ組成物のキレート剤の含有率は、インキ組成物の総質量を基準として０．５質量％以下であることが好ましく、０．１質量％以下であることがより好ましく、０．０５質量％以下であることがより好ましく、０．０２質量％以下であることがより好ましく、含有率がゼロであることが最も好ましい。
【００７３】
なお、本発明によるインキ組成物は、アルキル硫酸塩、リン酸エステル系界面活性剤などの酸性基含有物質を含む。このような酸性基含有物質には、他にエチレンジアミン四酢酸のようなキレート剤も包含される。本発明によるインキ組成物は、そのような酸性基含有物質を特定の範囲内で含有していることが、インキ経時安定性を改良する効果があるため、より好ましい。具体的には、アルキル硫酸塩と、リン酸エステル系界面活性剤と、酸性基を含むキレート剤の総含有率が、インキ組成物の総質量を基準として、０．１〜１０質量％が好ましく、さらに０．１〜３質量％であることが好ましい。
【００７４】
また、リン酸エステル系界面活性剤に対する、酸性基含有キレート剤の配合比が、質量基準で０以上０．０５未満であることが好ましい。
【００７５】
また、本発明において、アルキル硫酸塩とリン酸エステル系界面活性剤の合計配合量に対する、酸性基含有キレート剤の配合量の比が低いほうが、インキ組成物を筆記具に用いたときの線とびやカスレが少なくなる傾向にあり好ましい。具体的には、（酸性基含有キレート剤の配合量）／［（アルキル硫酸塩の配合量）＋（リン酸エステル系界面活性剤の配合量）］が０．０２５以下であることが好ましく、０．００５以下であることがより好ましく、ゼロであることが最も好ましい。
【００７６】
酸性基含有物質の総含有率と、リン酸エステル系界面活性剤に対する、酸性基含有キレート剤の配合比が上記数値範囲内であれば、インキ組成物は良好な安定性を呈し、そのインキ組成物を用いることによって良好な筆跡が得られるので、より好ましい。
【００７７】
また、酸性基含有物質の総含有率と、アルキル硫酸塩とリン酸エステル系界面活性剤の合計配合量に対する、酸性基含有キレート剤の配合量の比が上記数値範囲内であれば、インキ組成物は特に良好な安定性を呈することから、そのインキ組成物を用いることによって良好な筆跡が得られるため、最も好ましい。
【００７８】
＜インキ組成物のｐＨ値＞
本発明によるインキ組成物のｐＨは６〜１０であることが好ましい。これは、ｐＨ値が６未満の酸性側に近づくと、インキ組成物の経時安定性が劣化することがあり、また、本発明のインキ組成物をボールペンなどに用いた場合にはインキ組成物が接触する金属部材の腐食がおこりやすく、また、ｐＨ値が１０を超えて強アルカリ側に近づくと、インキ組成物の褪色や変色が起きやすい傾向があり、良好な筆跡が得られ難いためである。また、スチレン−アクリロニトリル樹脂粒子が着色剤で着色され、スチレン−アクリロニトリル着色済樹脂粒子として用いられる場合、インキ組成物の経時安定性や、発色良好で線とびやかすれなどが改善された良好な筆跡が得られるなど筆記性の向上を特に考慮すると、ｐＨ値は７〜９であることが好ましい。なお、本発明において、ｐＨ値は、ＩＭ−４０Ｓ型ｐＨメーターを用いて、２０℃にて測定した値を示すものである。
【００７９】
＜インキ組成物の製造方法＞
尚、本発明による第一のインキ組成物の調製方法は、特に限定されるものではないが、着色剤と、スチレン−アクリロニトリル樹脂粒子と、アルキル硫酸塩と、水と、リン酸エステル系界面活性剤と、必要に応じてその他の成分を添加して、インキ組成物とすることが好ましい。このとき、混合順序は特に限定されない。
【００８０】
本発明による第一のインキ組成物は、従来知られている任意の方法により製造することができる。具体的には、前記各成分を必要量配合し、プロペラ攪拌、ホモディスパー、またはホモミキサーなどの各種攪拌機やビーズミルなどの各種分散機などにて混合し、製造することができる。
【００８１】
特に第二のインキ組成物は、予め、着色剤と、スチレン−アクリロニトリル樹脂粒子と、アルキル硫酸塩と、水と、を配合して分散させることにより、着色済樹脂粒子分散体を調製し、さらに、リン酸エステル系界面活性剤やその他の成分を混合し、製造することができる。安定状態のスチレン−アクリロニトリル樹脂粒子に他成分を順次添加することで分散安定性を保ちつつインキ組成物を得ることができ、該インキ組成物の分散安定性はより向上し、筆跡の発色性、ペン先からのインキ吐出性をも向上させることができるため、効果的である。このような方法によれば、インキ組成物の分散安定性および筆跡の発色性をさらに向上させることができるため好ましい。ここで用いられるスチレン−アクリロニトリル樹脂粒子は、乳化重合により得られたものであることが好ましい。また、着色は、常圧下、６０〜９０℃で行うことが好ましい。
【００８２】
なお、着色済樹脂粒子分散体を形成するとき、スチレン−アクリロニトリル樹脂粒子、着色剤、アルキル硫酸塩の配合量はそれぞれ、着色済樹脂粒子分散体の総質量を基準として、スチレン−アクリロニトリル樹脂粒子は２０〜６０質量％、着色剤は０．１〜５質量％、アルキル硫酸塩は０．１〜５質量％であることが好ましい。
【００８３】
＜＜ボールペンおよびレフィル＞＞  
本発明のボールペン用水性インキ組成物を充填するボールペン自体の構造、形状は特に限定されるものではなく、従来より汎用なものが適用できる。
【００８４】
また、本発明のインキ組成物を用いることができるボールペンとしては、インキ組成物を直に充填する構成のものであってもよく、インキ組成物を充填することのできる、インキ収容体またはインキ吸蔵体を備えるものであってもよい。また、前記インキ収容体またはインキ吸蔵体が、筆記具本体に着脱自在に交換可能な構造をもつインキカートリッジ式筆記具であってもよい。
【００８５】
また、本発明のインキ組成物を用いることができるボールペンは、ペン先を覆うキャップを備えたキャップ式ボールペンや、ノック式、回転式およびスライド式などの軸筒内にペン先を収容可能な出没式ボールペンが挙げられる。
【００８６】
本発明のインキ組成物が充填されたボールペンの仕様について検討したところ、水性ボールペンの１００ｍあたりのインキ消費量をＡ（ｍｇ）、前記ボール径をＢ（ｍｍ）とした場合、１５０≦Ａ／Ｂ≦５００の関係とすることが好ましく、２５０≦Ａ／Ｂ≦４５０の関係とすることが好ましい。これは、上記範囲とすることで、ボール径に対して、適正なインキ消費量とすることで、インキ流動性を良好とし、筆跡のカスレなどを抑制することで、良好な筆跡が得られやすいためである。
【００８７】
なお、インキ消費量については、２０℃、筆記用紙ＪＩＳ  Ｐ３２０１筆記用紙上に筆記角度６５°、筆記荷重１００ｇの条件にて、筆記速度４ｍ／分の速度で、試験サンプル５本を用いて、らせん筆記試験を行い、その１００ｍあたりのインキ消費量の平均値を、１００ｍあたりのインキ消費量と定義する。また、ボール径については、特に限定されないが、一般に０．１〜２．０（ｍｍ）程度のボールを用いる。
【００８８】
また、ボールペンチップの仕様については、ボールペンチップ中のボールの縦軸方向の移動可能量（クリアランス）を、２０〜５０μｍとするのが好ましく、３０〜４５μｍとするのが好ましい。これは、上記範囲であれば、インキ吐出量を適切に調整し、線とびやカスレなどを抑制することで、良好な筆跡が得られやすいためであり、さらにクリアランスが上記範囲内であれば、前記の比Ａ／Ｂも調整しやすい。
【００８９】
ボールペンチップのボールの縦軸方向への移動可能量（クリアランス）とは、ボールがボールペンチップ本体の縦軸方向への移動可能な距離を示す。
【実施例】
【００９０】
以下、実施例により、本発明をさらに詳細に説明するが、本発明はこれら実施例に限定されるものではない。
【００９１】
＜実施例１＞
下記の配合組成および方法により実施例１の水性ボールペン用インキ組成物を得た。
・スチレン−アクリロニトリル樹脂粒子（平均粒子径０．４μｍ）  ２０質量％
・アルキル硫酸塩（ラウリル硫酸トリエタノールアミン）  １．０質量％
・着色剤                                              ０．５質量％
（顔料：ピグメントブルー１５：３）
・デキストリン                                        １．０質量％
・インキ粘度調整剤                                    ０．４質量％
（剪断減粘性付与剤、サクシノグリカン）
・潤滑剤                                              １．０質量％
（リン酸エステル系界面活性剤（プライサーフＡ２１５Ｃ、第一工業製薬株式会社製、ポリオキシエチレントリデシルエーテルリン酸エステル、ＨＬＢ値：１１．５））
・防錆剤                                              ０．５質量％
（ベンゾトリアゾール）
・防腐剤                                              ０．１質量％
（１,２−ベンズイソチアゾリン−３−オン）
・ｐＨ調整剤                                          ２．２５質量％
（トリエタノールアミン）            
・水溶性有機溶剤                                    １４．０質量％
（エチレングリコール）
・水溶性有機溶剤                                      ４．０質量％
（グリセリン）
・水                                                  残部  
【００９２】
上記のインキ粘度調製剤以外の各成分をマグネットホットスターラーで加温撹拌などして、ベースインキを作製した。その後、上記作製したベースインキを加温しながら、インキ粘度調整剤（剪断減粘性付与剤）を投入してホモジナイザー攪拌機を用いて均一な状態となるまで充分に混合撹拌した後、濾紙を用いて濾過を行い、インキ組成物を得た。さらに、ＩＭ−４０Ｓ型ｐＨメーター（東亜ディーケーケー株式会社製）を用いて、２０℃におけるインキ組成物のｐＨ値を測定した結果、ｐＨ値は８．０であった。
【００９３】
＜＜着色済樹脂粒子分散体の調整＞
表１に示す通りに原料を配合して、着色済樹脂粒子分散体１〜８を調整した。
【００９４】
例えば、着色済樹脂粒子分散体１は以下の通りに調製した。アルキル硫酸塩と、着色剤と、防腐剤と、水溶性有機溶剤と、ｐＨ調整剤と、水とを均一に混合させて得られた混合溶解液を、スチレン−アクリロニトリル樹脂粒子に対し、常温下、２５℃で撹拌しながら添加させ、均一な混合液とした。その後、徐々に昇温させ、９０℃２時間攪拌してスチレン−アクリロニトリル樹脂粒子を着色させ、着色済樹脂粒子分散体１を作製した。
【００９５】
＜＜水性ボールペン用インキ組成物の作製＞＞
上記で得られた着色済樹脂粒子分散体１〜８を用いて、表２に示す通りに原料を配合して実施例２〜１７、比較例１〜３のインキ組成物を作製した。
【００９６】
例えば実施例２のインキ組成物は、以下の通りに調製した。着色済樹脂粒子分散体１と、デキストリン、潤滑剤と、防錆剤と、防腐剤と、ｐＨ調整剤と、水溶性有機溶剤と、水と、をマグネットホットスターラーで加温撹拌などして、ベースインキを作製した。
【００９７】
その後、上記作製したベースインキを加温しながら、インキ粘度調整剤（剪断減粘性付与剤）を投入してホモジナイザー攪拌機を用いて均一な状態となるまで充分に混合撹拌した後、濾紙を用いて濾過を行い、インキ組成物を得た。さらに、ＩＭ−４０Ｓ型ｐＨメーター（東亜ディーケーケー株式会社製）を用いて、２０℃におけるインキ組成物のｐＨ値を測定した結果、ｐＨ値は８．３であった。また、得られたインキ組成物の粘度をＥ型回転粘度計（機種：ＤＶ−ＩＩ＋Ｐｒｏ、ローター：ＣＰＥ−４２、ブルックフィールド社製）により、２０℃環境下にて剪断速度１．９２ｓｅｃ−１（回転数０．５ｒｐｍ）の条件にてインキ粘度を測定したところ、１５２０ｍＰａ・ｓであった。
【００９８】
なお、ＩＭ−４０Ｓ型ｐＨメーター（東亜ディーケーケー株式会社製）を用いて、２０℃におけるインキ組成物のｐＨ値を測定した結果、実施例１〜１７のインキ組成物はすべてｐＨ６〜１０の範囲内であった。
【００９９】
＜分散安定性試験＞
実施例１〜実施例１７、比較例１〜比較例３のインキ組成物を直径１５ｍｍの密開閉ガラス試験管に入れて、５０℃、３０日間放置した後、該インキ組成物の状態を光学顕微鏡を用いて観察し、下記評価基準でインキ組成物の分散安定性を評価した。評価は表２にまとめたとおりであった。
Ａ：凝集体が確認されず、均一に分散されている良好な状態。
Ｂ：凝集体がわずかに確認されたが、実用上問題のないレベルであった。
Ｃ：凝集体が確認され、実用上懸念の残るレベルであった。
Ｄ：凝集体の沈降が見られた。
【０１００】
＜＜試験用ボールペンの作製＞＞
実施例１〜実施例１７、比較例１〜比較例３のインキ組成物（１．０ｇ）を、直径０．７ｍｍの超硬合金製ボールを回転自在に抱持したボールペンチップ（ボールの縦軸方向の移動量（クリアランス）３０μｍ）を先端に有するインキ収容体の内部に充填させたレフィルを作製し、このレフィルを（株）パイロットコーポレーション製のゲルインキボールペン（商品名：Ｇ−２）に装着し、ボールペンを得た。得られたボールペンを試験用ボールペンとし、以下の試験および評価を行った。
【０１０１】
＜筆記性能試験＞
筆記可能であることを確認した試験用ボールペンを用いて、手書きで、試験用紙（ＪＩＳ  Ｐ３２０１、筆記用紙Ａ）に螺旋状の丸を連続筆記し、得られた筆跡の状況を目視にて確認し、下記評価基準で筆記性能を評価した。結果は表２にまとめたとおりであった。
Ａ＋：筆跡は発色良好で線とびやカスレなどない、良好な筆跡が得られた。
Ａ：筆跡に線とびやカスレが極わずかに確認されたが、発色良好な筆跡が得られた。
Ｂ：筆跡に線とびやカスレがわずかに確認されたが、発色良好な筆跡が得られた。
Ｃ：筆跡に線とびやカスレが確認されたが、実用上問題のないレベルであった。
Ｄ：筆跡に線とびやカスレが多数確認されたり、良好な筆跡が得られなかったり、筆記不能となるものが見られた。
【０１０２】
＜経時安定性試験＞
筆記性能試験に用いた試験用ボールペンを、ペン先を下にした状態で、５０℃ 、３０日間放置した後、手書きで、試験用紙（ＪＩＳ  Ｐ３２０１、筆記用紙Ａ）に螺旋状の丸を連続筆記し、得られた筆跡の状況を目視にて確認し、下記評価基準で筆記性能を評価した。結果は表２にまとめたとおりであった。
Ａ＋：筆跡は発色良好で線とびやカスレなどない、良好な筆跡が得られた。
Ａ：筆跡に線とびやカスレが極わずかに確認されたが、発色良好な筆跡が得られた。
Ｂ：筆跡に線とびやカスレがわずかに確認されたが、発色良好な筆跡が得られた。
Ｃ：筆跡に線とびやカスレが確認されたが、実用上問題のないレベルであった。
Ｄ：筆跡に線とびやカスレが多数確認されたり、良好な筆跡が得られなかったり、筆記不能となるものが見られた。
【０１０３】
【表１】
2019116576.tif 000002
【０１０４】
【表２−１】
2019116576.tif 000003
【０１０５】
【表２−２】
2019116576.tif 000004
【０１０６】
【表２−３】
2019116576.tif 000005
（１） サンデックシリーズ、三和澱粉工業株式会社製、     
（２） サンデックシリーズ、三和澱粉工業株式会社製、     
（３）三晶株式会社製、      
（４） プライサーフＡ２１５Ｃ、第一工業製薬株式会社製、ポリオキシエチレントリデシルエーテルリン酸エステル、ＨＬＢ値：１１．５
（５） プライサーフＡＬ、第一工業製薬株式会社製、ポリオキシエチレンスチレン化フェニルエーテルリン酸エステル、ＨＬＢ値：５．６
（６） プライサーフＡ２０８Ｆ、第一工業製薬株式会社製、ポリオキシエチレンアルキル（Ｃ８）エーテルリン酸エステル、ＨＬＢ値：８．７
（７） プライサーフＡ２０８Ｎ、第一工業製薬株式会社製、ポリオキシエチレンアルキル（Ｃ１２，１３）エーテルリン酸エステル、ＨＬＢ値：７
（８）エポスターＭ０５、株式会社日本触媒製、平均粒子径５μｍ
【０１０７】
表２の結果より、実施例１〜実施例１７のインキ組成物は、分散安定性、筆記性能、経時安定性において、良好レベルのものであった。
【０１０８】
一方、表２より、比較例１〜比較例２のインキ組成物は、アルキル硫酸塩を用いていないことから、比較例３は、リン酸エステルを用いていないことから、分散安定性、筆記性能、経時安定性において、すべてを満足するインキ組成物ではなかった。なお、経時安定性については、キレート剤であるＥＤＴＡの含有率が減少すればするほど良好であった。
【０１０９】
さらに、試験用ボールペンの軸筒部分に４０ｇの重りを付け、ボールペンチップを吐出させて下向きにし、ボールペンチップのボールがボールペン用陳列ケースの底部に当接させた状態を保ち、２０℃、６５％ＲＨの環境下に１日放置し、ボールペンチップ先端からのインキ漏れ量を測定してインキ漏れ試験を行ったところ、樹脂粒子（スチレン−アクリロニトリル樹脂粒子を除く）を含んでなる実施例１７のインキ組成物を用いたボールペンは、樹脂粒子（スチレン−アクリロニトリル樹脂粒子を除く）を含んでいないインキ組成物を用いたボールペンに比べ、インキ漏れ量は少なく、実施例１７のインキ組成物を用いたボールペンは、分散安定性、筆記性能、経時安定性に優れ、さらにはペン先からのインキ漏れをも抑制できる優れたボールペンであることがわかった。
【０１１０】
以上より、本発明によるインキ組成物は、分散安定性に優れており、インキ組成物中の成分が沈降、凝集することなく、均一に分散され、線とびやカスレなどなく発色良好な筆跡をもたらすなど、筆記性能にも優れ、さらに、経時安定性にも優れ、種々な色彩のボールペンに応用しやすいものであることが確認され、さらには、前記インキ組成物を用いたボールペンは、筆記具として優れたものであることがわかった。
【産業上の利用可能性】
【０１１１】
本発明のインキ組成物は、水性ボールペンに用いることができ、該インキ組成物が収容されてなるボールペンは、優れた特性をもたらすことができるものである。